СПОСОБ ПОЛУЧЕНИЯ СУЛЬФАТА КАЛЬЦИЯ

2
4
1. Способ получения сульфата кальция, включающий разложение кальцийсодержащего сырья серной кислотой с получением пульпы, отделение осадка сульфата кальция фильтрацией, промывку осадка водой, отличающийся тем, что разложение кальцийсодержащего сырья ведут серной кислотой концентрацией 60-98% НSO при температуре 80-100°С при поддержании в ней содержания твердых веществ 25-40% и серной кислоты в жидкой фазе пульпы 25-50% с кристаллизацией ангидрита сульфата кальция, отделением сульфата кальция фильтрацией и промывкой до достижения в нем остаточного содержания серной кислоты, равного 0,05-1,0%, при этом промывные растворы частично рециркулируют на стадию разложения кальцийсодержащего сырья в количестве, необходимом для поддержания заданных содержаний твердых веществ в пульпе и серной кислоты в жидкой фазе пульпы.
2. Способ по п.1, отличающийся тем, что на разложение серной кислотой подают молотое кальцийсодержащее сырье или его водную суспензию.
3. Способ по одному из пп.1 или 2, отличающийся тем, что в качестве серной кислоты возможно использование кислоты, полученной при утилизации диоксида серы из отходящих металлургических газов.
4. Способ по одному из пп.1 или 2, отличающийся тем, что водную промывку осадка ангидрита сульфата кальция ведут в режимах прямотока или противотока.
2
4
5. Способ по п.1, отличающийся тем, что неиспользованные промывные растворы, содержащие серную кислоту в количестве 20-60% от приходящей на разложение НSO, направляют в производство дигидрата сульфата кальция и/или на станцию нейтрализации.